(57)【要約】      （修正有）【課題】コストの増加を抑えつつ、耐摩耗性、異音性能、耐久性能をバランスよく向上させる。【解決手段】伝動ベルト１０は、ゴム組成物により形成されたベルト本体１１を有し、ベルト本体１１の少なくとも一部の表面部に、摩耗改質剤を含有する層が形成されている。表面層は、前記ベルト本体１１の表面を被覆するように設けられた表面補強布１３を含み、前記摩耗改質剤は、熱可塑性樹脂、熱硬化性樹脂又はエラストマーに分散されている【選択図】図１
2014167312.tif 000002
【特許請求の範囲】
【請求項１】
ゴム組成物により形成されたベルト本体を有する伝動ベルトであって、
前記ベルト本体における少なくとも一部の表面部に、摩耗改質剤を含有する表面層が形成されていることを特徴とする伝動ベルト。
【請求項２】
請求項１において、
前記表面層は、前記ベルト本体の表面を被覆するように設けられた表面補強布を含み、
前記表面補強布の目付量は、１０g/m２以上で且つ２００g/m２以下であることを特徴とする伝動ベルト。
【請求項３】
請求項１又は２において、
前記摩耗改質剤は、熱可塑性樹脂、熱硬化性樹脂又はエラストマーに分散されていることを特徴とする伝動ベルト。
【請求項４】
請求項１〜３のいずれか1つにおいて、
前記表面層は、前記摩擦改質剤によってコーティングされていることを特徴とする伝動ベルト。
【請求項５】
請求項２において、
前記補強布はコーティングされており、
前記摩耗改質剤は、前記コーティングの材料に含まれていることを特徴とする伝動ベルト。
【請求項６】
請求項１〜５のいずれか１つにおいて、
前記伝動ベルトは歯付ベルトであって、
前記表面層は、前記歯の表面部に形成されていることを特徴とする伝動ベルト。
【請求項７】
請求項２において、
前記表面補強布の目付量は、２０g/m２以上で且つ８０g/m２以下であることを特徴とする伝動ベルト。
【請求項８】
請求項１〜７のいずれか１つにおいて、
前記摩耗改質剤は、シリコーンオイル、シリコーン樹脂、黒鉛、ベントナイト、二硫化モリブデン、ナイロン樹脂パウダー、メチルシリコンゴム粒子、フッ素樹脂及び超高分子量ポリエチレン粒子のうちの少なくとも一つを含むことを特徴とする伝動ベルト。
【請求項９】
請求項２又は７において、
前記摩耗改質剤を含有する前記ゴム組成物の一部が、前記表面補強布よりも突出していることを特徴とする伝動ベルト。
【発明の詳細な説明】
【技術分野】
【０００１】
本発明は、ベルト本体のプーリ接触面が補強布によって被覆された伝動ベルトに関する。
【背景技術】
【０００２】
歯付ベルトのプーリ接触面の耐摩耗性を向上させる技術が種々提案されている。例えば、歯部側表面を被覆する補強布について、その目付量を増加する（一般には、より厚い補強布を用いる）ことにより耐摩耗性を向上させる方法がある。また、特許文献１には、補強布に摩耗改質材を含ませた歯付ベルトが開示されている。
【先行技術文献】
【特許文献】
【０００３】
【特許文献１】特許第３５４７４０３号公報
【発明の概要】
【発明が解決しようとする課題】
【０００４】
しかしながら、補強布の目付量を増加するとコストアップの原因となり、且つ、耐久寿命が低下するという課題がある。
【０００５】
また、文献１のように伝動ベルトの動力表面に設けられた補強布の糸と糸との間隙に摩耗改質材料を浸透させた場合、伝動ベルトの表面に存在する摩耗改質材料の量は少なくなり、プーリと補強布の糸との接触による摩耗が進行してしまう。
【０００６】
更に、摩耗改質材料を多量に配合し、補強布の表面にも多くの摩耗改質材料を存在させることも考えられるが、このようにすると、かえって補強性が低下し、耐摩耗性が悪化する。
【０００７】
以上に鑑みて、本開示の目的は、伝動ベルトにおいて、コストの増加を抑えつつ、耐摩耗性、異音性能、耐久性能をバランスよく向上させることである。
【課題を解決するための手段】
【０００８】
前記の目的を達成するために、本開示の伝動ベルトは、ゴム組成物により形成されたベルト本体を有する伝動ベルトであって、ベルト本体における少なくとも一部の表面部に、摩耗改質剤を含有する表面層が形成されている。
【０００９】
このような伝動ベルトによると、ベルトの表面層に含ませた摩耗改質剤により耐摩耗性を向上させることができる。
【００１０】
尚、表面層は、ベルト本体の表面を被覆するように設けられた表面補強布を含み、表面補強布の目付量は、１０g/m２以上で且つ２００g/m２以下であっても良い。
【００１１】
このような伝動ベルトによると、ベルトを表面補強布により補強すると共に、摩耗改質剤により耐摩耗性を向上させることができる。ここで用いる表面補強布の目付量は、従来よりも遙かに少なく、繊維の隙間が広い。この結果、ベルト表面における表面補強布の繊維に覆われない部分に保持された摩耗改質剤が作用し、摩擦係数μを低下させることができる。
【００１２】
以上のように、摩耗改質剤を含有する表面層を設けると共に、表面補強布を用いないか、又は、従来必要と考えられていた補強布の目付量よりも遙かに目付量の少ない表面補強布を用いることにより、予想外にも望ましい効果が得られた。また、表面補強布を用いないか、用いるとしても目付量が少ないので、コストの低減にも効果がある。
【００１３】
また、摩耗改質剤は、熱可塑性樹脂、熱硬化性樹脂又はエラストマーに分散されていても良い。このような形態にて摩耗改質剤が伝動ベルトの表面に含有されていても良い。
【００１４】
また、表面層は、摩擦改質剤によってコーティングされていても良い。
【００１５】
例えば、溶媒に分散させた摩耗改質剤をスプレーコーティングによりベルトに塗布するのであってもよい。
【００１６】
また、補強布はコーティングされており、摩耗改質剤は、コーティングの材料に含まれていても良い。
【００１７】
コーティングの材料としてはゴム糊であっても良い。
【００１８】
また、伝動ベルトは歯付ベルトであって、表面層は、歯の表面部に形成されていてもよい。このように、本開示の伝動ベルトは歯付ベルトであっても良い。
【００１９】
また、表面補強布の目付量は、２０g/m２以上で且つ８０g/m２以下であってもよい。
【００２０】
このような表面補強布を用いると、より顕著な効果が得られる。
【００２１】
また、摩耗改質剤は、シリコーンオイル、シリコーン樹脂、黒鉛、ベントナイト、二硫化モリブデン、ナイロン樹脂パウダー、メチルシリコンゴム粒子、フッ素樹脂及び超高分子量ポリエチレン粒子のうちの少なくとも一つを含んでいても良い。
【００２２】
摩耗改質剤の例として、このようなものを挙げることができる。
【００２３】
また、摩耗改質剤を含有するゴム組成物の一部は、表面補強布よりも突出していても良い。
【００２４】
これにより、より確実に摩耗改質剤がベルトとプーリとの接触部分において作用するので、本開示の伝動ベルトの効果をより確実に発揮させることができる。
【発明の効果】
【００２５】
本開示の伝動ベルトによると、耐摩耗性、異音性能及び耐久寿命をバランス良く改善することができ、且つ、低コスト化を図ることもできる。
【図面の簡単な説明】
【００２６】
【図１】図１は、本開示の一実施形態の例示的歯付ベルトを示す斜視図である。
【図２】図２は、図１の歯付ベルトのプーリ接触側における表面付近を示す図である。
【図３】図３は、耐摩耗性試験に用いるベルト走行試験機のプーリレイアウトを示す図である。
【図４】図４は、摩耗係数測定装置を示す図である。
【図５】図５は、騒音試験に用いるベルト走行試験機のプーリレイアウトを示す図である。
【発明を実施するための形態】
【００２７】
――ベルトの構成――
以下、本開示の一実施形態の例示的歯付ベルトについて、図面を参照しながら説明する。
【００２８】
図１は、本実施形態の歯付ベルト１０（伝動ベルト）を示す。歯付ベルト１０は、例えば、自動車のＯＨＣ駆動用途、射出成形機用途等の一般産業用途及びＯＡ精密機器等に用いられるものである。
【００２９】
実施形態１に係る歯付ベルト１０は、ベルト外形を構成するゴム製のエンドレスの歯付ベルト本体１１を有する。歯付ベルト本体１１は、ベルト外周側の横長平帯状の背ゴム部１１ｂと、ベルト内周側に一定間隔をおいて設けられた複数の歯ゴム部１１ａとが一体になった構成を有する。歯付ベルト本体１１は、背ゴム部１１ｂのベルト内周側に、ベルト長さ方向に延びると共にベルト幅方向にピッチを有する螺旋を形成するように心線１２が埋設されている。歯付ベルト本体１１は、歯ゴム部１１ａを有するベルト内周側表面、つまり、プーリ接触面が補強布１３によって被覆されている。また、ベルト内周側における補強布１３によって被覆された背ゴム部１１ｂが歯底部として、補強布１３で被覆された歯ゴム部１１ａが歯部として構成されている。
【００３０】
ただし、補強布１３を用いることは必須ではない。補強布１３を用いない場合、歯ゴム部１１ａ自体が歯部として構成される。
【００３１】
歯付ベルト本体１１は、原料ゴムに配合剤を配合して混練することにより未架橋ゴム組成物とし、これを加熱及び加圧して架橋したゴム組成物によって構成されている。
【００３２】
歯付ベルト本体１１を構成するゴム組成物の原料ゴムとしては、例えば、エチレン・プロピレンゴム（ＥＰＲ）やエチレンプロピレンジエンモノマーゴム（ＥＰＤＭ）等のエチレン−α−オレフィンエラストマー、クロロプレンゴム（ＣＲ）、クロロスルホン化ポリエチレンゴム（ＣＳＭ）、水素添加アクリロニトリルゴム（Ｈ−ＮＢＲ）、天然ゴム（ＮＲ）、スチレンブタジエンゴム（ＳＢＲ）、ニトリルゴム（ＮＢＲ）等が挙げられる。原料ゴムは、単一種で構成されていてもよく、また、複数種がブレンドされて構成されていてもよい。
【００３３】
配合剤としては、例えば、カーボンブラックやシリカや短繊維等の補強材、加工助剤、老化防止剤、加硫促進剤、架橋剤（例えば、硫黄、有機過酸化物）、可塑剤、充填材等が挙げられる。各配合剤は、単一種で構成されていてもよく、また、複数種で構成されていてもよい。
【００３４】
また、心線１２は、糸本体に接着処理が施されたもので構成されている。
【００３５】
心線１２を構成する糸本体の繊維材料としては、例えば、ガラス繊維、カーボン繊維、金属繊維などの無機繊維；アラミド繊維、ポリエステル繊維、ＰＢＯ繊維、ナイロン繊維、ポリケトン繊維などの有機繊維等が挙げられる。糸本体は、単一種の繊維材料で形成されていてもよく、また、複数種の繊維材料で形成されていてもよい。
【００３６】
糸本体の構造としては、例えば、片撚り糸、諸撚り糸、ラング撚り糸、コアヤーンなどの撚り糸、組紐等が挙げられる。撚り糸の心線１２は、単一糸が螺旋を形成するように設けられていても良いし、また、Ｓ撚り糸及びＺ撚り糸の一対が二重螺旋を形成するように設けられていても良い。
【００３７】
糸本体に施される接着処理は、例えば、糸本体をレゾルシン・ホルマリン・ラテックス水溶液（ＲＦＬ水溶液）に浸漬した後に加熱する処理、及び／又はゴム糊に浸漬した後に乾燥させる処理である。
【００３８】
次に、図２は、歯付ベルト１０における補強布１３によって被覆された表面部を模式的に示す図である。
【００３９】
図２に示すように、ゴム組成物からなるベルト本体１１の表面部に、補強布１３が少なくとも部分的に埋め込まれている。補強布１３は、目付量（単位面積あたり重量）が比較的小さく（後述の接着処理等を行う前の原反において、例えば１０〜２００ｇ／ｃｍ２、より好ましくは４０〜８０ｇ／ｃｍ２）、経糸、緯糸の間の隙間が広い。このことから、経糸・緯糸の間の部分において、ベルト本体１１を構成するゴムの一部が補強布１３よりも突出した突出部１９が形成されている。突出部１９は、ベルト本体１１を構成するゴム組成物、補強布１３とベルト本体１１とを接着するための接着ゴム、補強布１３に施された接着処理に関するゴム等からなる。このように、補強布１３はベルト本体１１の表面を被覆するものであるが、補強布１３を構成する糸の隙間にゴムが露出した部分は存在する。また、補強布１３を構成する糸を覆うゴムが存在することを排除するものではない。
【００４０】
尚、従来、補強布を用いることは必須と考えられていた。更に、従来、歯付ベルトにおける補強布の目付量は１００〜７００ｇ／ｃｍ２程度であり、これよりも目付量が少ない場合には補強の効果が不十分と考えられていた。
【００４１】
また、補強布１３は、布本体に接着処理が施された構成を有しており、厚さは例えば０．０１〜０．６ｍｍである。従来の歯付ベルトにおける補強布の厚さは例えば０．６〜１．６ｍｍであり、これに比べると本開示の補強布１３の厚さは薄くなっている。
【００４２】
補強布１３を構成する布本体の繊維材料としては、例えば、綿、麻等の天然繊維、６，６−ナイロン、４，６−ナイロン又は６−ナイロン等のナイロン繊維、ポリエステル繊維、アラミド繊維、ＰＢＯ繊維等の化学繊維等が挙げられる。布本体は、単一種の繊維材料で形成されていてもよく、また、複数種の繊維材料で形成されていてもよい。
【００４３】
布本体の構造としては、例えば、平織り、綾織り、朱子織等の織布、編物、不織布等が挙げられる。布本体は、織布では経糸及び緯糸の糸密度が例えば１０〜５００本／５ｃｍである。また、織布の布本体を構成する糸は、紡績糸或いはフィラメント糸であって、太さが例えば１〜２００００ｄｔｅｘである。
【００４４】
望ましい目付量を実現するためには、以上のような糸の太さ及び密度が良い。
【００４５】
織布の布本体を構成する糸は、経糸及び緯糸が同一であってもよく、また、異なっていてもよい。織布の布本体は、経糸及び緯糸のうち一方がベルト長さ方向に及び他方がベルト幅方向になるように用いられた場合、良好な歯部形成性を得るべくベルト長さ方向に伸性を有することが望ましい。この点から、ベルト長さ方向の糸が例えば撚りをかけて熱セットした後に撚りを戻す仮撚り加工をしたウーリー加工糸で構成されていることが好ましい。
【００４６】
布本体として編布（ニット）又は不織布を用いる場合、糸の望ましい繊度は１〜５００ｄｔｅｘであり、望ましい目付量は１０〜２００ｇ／ｃｍ２、より好ましくは４０〜８０ｇ／ｃｍ２とする。
【００４７】
布本体に施される接着処理は、例えば、布本体を接着剤に浸漬した後に加熱する処理、接着剤に浸漬した後に乾燥させる処理、及び表面に接着剤をコートした後に乾燥させる処理である。
【００４８】
補強布１３には、上記接着処理により、布本体を構成する糸表面を被覆するようにＲＦＬ層及び含浸ゴム層（図示は省略）が設けられている。
【００４９】
ＲＦＬ層は、ＲＦの樹脂成分とＬによるゴム成分との混合物で構成されている。
【００５０】
Ｌとしては、例えば、ビニルピリジンラテックス（ＶＰ）、スチレンブタジエンゴムラテックス（ＳＢＲ）、クロロプレンゴムラテックス（ＣＲ）、ニトリルブタジエンゴムラテックス（ＮＢＲ）、水素添加アクリロニトリルブタジエンメタクリル酸三元共重合体（Ｘ−ＮＢＲ）ラテックス、クロロスルホン化ポリエチレンゴムラテックス（ＣＳＭ）、２，３−ジクロロブタジエン重合体ラテックス（２，３−ＤＣＢ）等が挙げられる。Ｌは、単一種で構成されていてもよいし、また、複数種がブレンドされて構成されていてもよい。
【００５１】
含浸ゴム層及び接着ゴム層（図示は省略）は、いずれも、原料ゴムに配合剤を配合して混練することにより未架橋ゴム組成物とし、これを架橋させたゴム組成物によって構成されている。
【００５２】
これらの原料ゴムとしては、例えば、エチレン・プロピレンゴム（ＥＰＲ）やエチレンプロピレンジエンモノマーゴム（ＥＰＤＭ）などのエチレン−α−オレフィンエラストマー、クロロプレンゴム（ＣＲ）、クロロスルホン化ポリエチレンゴム（ＣＳＭ）、水素添加アクリロニトリルゴム（Ｈ−ＮＢＲ）、天然ゴム（ＮＲ）、スチレンブタジエンゴム（ＳＢＲ）、ニトリルゴム（ＮＢＲ）等が挙げられる。原料ゴムは、単一種で構成されていてもよく、また、複数種がブレンドされて構成されていてもよい。
【００５３】
配合剤としては、例えば、カーボンブラックやシリカや短繊維等の補強材、加工助剤、老化防止剤、加硫促進剤、架橋剤（例えば、硫黄、有機過酸化物）、可塑剤、充填材等が挙げられる。各配合剤は、単一種で構成されていてもよく、また、複数種で構成されていてもよい。
【００５４】
また、ＶリブドベルトＢの少なくとも表面部には、摩耗改質剤が含まれている。従って、ベルトの表面部において、補強布に覆われていると共に摩耗改質剤を含有する層が設けられていることになる。
【００５５】
摩耗改質剤は、例えば、補強布１３に対して行うコーティングに用いるゴムに含まれる。また、ベルト１１本体の全体に含まれていても良いし、ベルト本体１１の表面に摩耗改質剤を含むゴムからなる層が形成されているのであってもよい。更に、ベルト表面にスプレーコーティング等によって塗布するのであってもよい。いずれの場合においても、少なくとも突出部１９においてゴムに摩耗改質剤が含まれているようにする。
【００５６】
ここで用いる摩耗改質剤は、例えば、シリコーンオイル、シリコーン樹脂、黒鉛、ベントナイト、二硫化モリブデン、ナイロン樹脂パウダー、メチルシリコンゴム粒子、フッ素樹脂及び超高分子量ポリエチレン粒子（ＵＨＭＷＰＥ、重量平均分子量１００万以上）等である。耐摩耗性等の観点から、本実施形態において特に好ましいのはシリコーンオイルである。摩耗改質剤は、単一種により構成されていても良いし、複数種が混合されていても良い。
【００５７】
前述の通り、歯付ベルト１０を構成するゴムの一部は、補強布１３を構成する糸の隙間から補強布１３よりも突出し、突出部１９を構成している。従って、プーリに歯付ベルト１０を巻き掛けた際、摩耗改質剤が含まれた突出部１９がプーリに接触するので、摩耗改質剤が有効に機能して歯付ベルト１０の表面の摩擦係数（μ）を低下させる（低μ化する）ことができる。
【００５８】
ただし、突出部１９を有することは必須では無い。本開示の伝動ベルトでは、補強布１３の目付量を従来よりも小さくしており、織り目が粗くなっている。このことから、開口面積割合、つまり、補強布１３を構成する糸同士の隙間部分の面積（当該隙間においてベルト本体１１のゴム（表面ゴム等を含む）が露出している面積）のプーリ接触面全体に対する割合が大きくなっている。従って、突出部１９が構成されていないとしても、糸の隙間の部分がプーリと接触し、当該部分のゴムに摩耗改質剤が含有されていることにより、低摩擦係数化が実現する。好ましい開口面積割合は３０％〜９０％、より好ましくは５０％〜９０％である。開口面積割合は、補強布を構成する糸の繊度及び密度（寸法あたりの本数）により設定できる。
【００５９】
また、補強布１３を用いることは必須ではない。この場合、当然ながらベルト本体１１のゴム自体がプーリ接触面を構成することになり、当該部分に摩耗改質剤が含有されていることによって低摩擦係数化が実現する。
【００６０】
――ベルトの製造方法――
続いて、本実施形態の例示的歯付ベルトの製造方法について説明する。
【００６１】
＜ベルト材料準備工程＞
−未架橋ゴムシート−
ニーダー、バンバリーミキサー等の混練機で混練しながら原料ゴムに各配合剤を配合し、得られた未架橋ゴム組成物をカレンダー成形等によってシート状に成形して、未架橋ゴムシートを作製する。
【００６２】
−心線−
糸本体をＲＦＬ水溶液に浸漬して加熱する接着処理及び／又はゴム糊に浸漬して乾燥させる接着処理を行い、心線１２を作製する。
【００６３】
−補強布−
布本体をＲＦＬ水溶液に浸漬した後に加熱する接着処理、ゴム糊に浸漬した後に乾燥させる接着処理、及び、表面に高粘度のゴム糊をコートした後に乾燥させる接着処理を行い、補強布１３を作製する。
【００６４】
具体的には、まず、布本体をＲＦＬ水溶液に浸漬してロールにより絞った後に、加熱炉にて加熱する。これにより、布本体を構成する糸表面を被覆するようにＲＦＬ層が付着する。この処理は、複数回繰り返してもよい。
【００６５】
この際に用いるＲＦＬ水溶液は、例えば、Ｒ／Ｆ質量比が１／０．８〜１／２、ＲＦ／Ｌ質量比が１／５〜１／２０であり、且つ、固形分濃度が５〜２０質量％である。布本体１４のＲＦＬ水溶液への浸漬時間は例えば１〜２０秒である。布本体の加熱炉内における加熱温度は例えば１４０〜１８０℃であり、加熱時間は例えば３〜５分である。ＲＦＬ層の付着量（目付量）は布本体の質量に対して例えば５〜４０質量％である。
【００６６】
次に、ゴム糊含浸処理を行う。ゴム糊含浸処理は、表面にＲＦＬ被膜が形成された布本体を含浸ゴム層用ゴム糊に浸漬した後に絞りロールにより絞り、溶剤を乾燥飛散させて含浸ゴム層を形成する処理である。
【００６７】
この際に用いる含浸ゴム層用ゴム糊は、エチレンプロピレンジエンモノマーゴム（ＥＰＤＭ）、クロロプレンゴム（ＣＲ）、水素添加アクリロニトリルゴム（Ｈ−ＮＢＲ）、アクリロニトリルゴム（ＮＢＲ）等の原料ゴムに種々の配合剤を配合して混練し、当該混練物をトルエン、メチルエチルケトン（ＭＥＫ）等の溶剤に溶解させたものである。この含浸ゴム層用ゴム糊の固形分濃度は、例えば５〜３０質量％である。
【００６８】
布本体の乾燥温度は、例えば、６０〜１２０℃であり、乾燥時間は、例えば３〜１０分間である。含浸ゴム層１６の付着量は、含浸ゴム層に対する布本体の浸漬処理回数、絞り具合等により制御することができる。
【００６９】
次に、ゴム糊塗布処理を行う。ゴム糊塗布処理は、ＲＦＬ被膜及び含浸ゴム層が形成された布本体の一方の面に接着ゴム層用ゴム糊を塗布し、他方の面に表面ゴム層用ゴム糊を塗布した後に溶剤を乾燥飛散させる処理である。これにより、布本体の一方の面に接着ゴム層が形成され、他方の面に表面ゴム層（コーティング）が形成される。
【００７０】
これらのゴム糊塗布処理について、具体的に説明する。
【００７１】
まず、トルエン、メチルエチルケトン（ＭＥＫ）等の溶剤に溶解した接着ゴム層用ゴム糊を、ナイフコーター等により布本体の一方の面に塗布する。その後、例えば６０〜１２０℃の雰囲気温度下において３〜１０分間乾燥させる。接着ゴム層用ゴム糊の塗布を行う回数は１回でも良いし、複数回繰り返して行ってもよい。このようにして形成された接着ゴム層の厚さは、例えば、５０〜３００μｍである。
【００７２】
接着ゴム層用ゴム糊は、原料ゴムに種々の配合剤を配合して混練し、当該混練物をトルエン、メチルエチルケトン（ＭＥＫ）等の溶剤に溶解させたものである。この接着ゴム層用ゴム糊の固形分濃度は、例えば２０〜４５質量％である。
【００７３】
続いて、接着ゴム層用ゴム糊の塗布と同様に、布本体の接着ゴム層用ゴム糊を塗布した面とは反対側の面に表面ゴム層用ゴム糊を塗布し、その後、例えば６０〜１２０℃の雰囲気温度下にて３〜１０分間乾燥させる。形成された表面ゴム層の厚さは、例えば、５０〜５００μｍである。
【００７４】
表面ゴム層用ゴム糊は、原料ゴムに摩耗改質剤を含む種々の配合剤を配合して混練し、当該混練物をトルエン、メチルエチルケトン（ＭＥＫ）等の溶剤に溶解させたものである。表面ゴム層用ゴム糊の固形分濃度は、例えば２０〜４５質量％である。
【００７５】
尚、ここでは接着ゴム層の形成を表面ゴム層の形成よりも先に行うとして説明したが、表面ゴム層を形成した後接着ゴム層を形成しても良いし、両者を並行して形成しても良い。また、ベルト本体１１（全体又は表面）に摩耗改質剤を含ませる場合、表面ゴム層を設けないことも可能である。
【００７６】
また、接着ゴム層及び表面ゴム層の形成は、糊引き加工、カレンダー加工、ラッピング加工、ラミネート加工等により行ってもよい。
【００７７】
以上の工程により、布本体に接着処理が行われて補強布１３が調製される。ただし、以上に説明したＲＦＬ処理及びゴム糊処理は、両方を行っても良いし、一方だけを行っても良いし、どちらも行わないのであっても良い。
【００７８】
尚、布本体をＲＦＬ水溶液に浸漬して加熱する処理の前に、布本体をエポキシ樹脂溶液或いはイソシアネート樹脂溶液に浸漬して加熱する処理を施してもよい。
【００７９】
＜ベルト成形工程＞
補強布１３を表面ゴム層が内側となるように筒状に形成し、その筒状の補強布１３を金型表面に歯部形成溝を有する円筒状金型に被せる。その上に心線１２を螺旋状に巻き付け、更にその上に未架橋ゴムシートを所定回数巻き付ける。
【００８０】
続いて、上記ベルト材料をセットした円筒状金型を加硫釜に入れ、所定時間、加熱及び加圧する。これにより、未架橋ゴムが流動して歯付ベルト本体１１を構成し、また、心線１２及び補強布１３が歯付ベルト本体１１に接着し、全体としてゴムが架橋して円筒状のスラブが形成される。ここで、加熱温度は例えば１５０〜２００℃、加熱圧力は例えば５〜２０ＭＰａ、加工時間は例えば１０〜３０分である。
【００８１】
この後、加硫釜から円筒状金型を取り出してスラブを取り外し、その背面を研磨して厚さを均等にした後、所定幅に輪切りすることにより歯付ベルト１０が得られる。
【００８２】
尚、補強布１３を用いない場合には、円筒状金型に補強布１３を被せる工程を省略する。また、摩耗改質剤については、溶剤に分散させて、形成したベルト本体の表面に塗布する。塗布は、加硫前、加硫後のどちらに行っても良い。また、塗布の方法としては、例えば、スプレーコーティングを利用することができる。
【００８３】
尚、以上では、歯付ベルトの場合を説明し、また、補強布に被覆され摩耗改質剤を含有する層が歯の表面部に形成される例を説明した。しかしながら、特にこれに限定されるものではない。プーリ接触面に補強布及び摩耗改質剤を含む層が設けられた構成は、Ｖベルト、Ｖリブドベルト及び平ベルトに適用することも可能であるし、ベルトの背面側に適用することも可能である。
【実施例】
【００８４】
＜歯付ベルト＞
以下の実施例１〜７及び比較例１〜４の歯付ベルトを作成した。それぞれ、表１に一覧している。
【００８５】
【表１】
2014167312.tif 000003
【００８６】
―実施例１―
補強布１３の布本体として、目付量が１００ｇ／ｃｍ２である平織りの織布を用いた。この織布は、太さ２００ｄｔｅｘの６，６ナイロン繊維の糸を経糸、太さ４００ｄｔｅｘの６，６ナイロン繊維の糸を用いたウーリー加工糸を緯糸とし、経糸の密度が１００本／５ｃｍ、緯糸の密度が７５本／ｃｍである。
【００８７】
また、含浸ゴム用のゴム糊として、クロロプレンゴム（昭和電工社製、商品名：ショウプレンＧＲＴ）を原料ゴムとして、この原料ゴム１００質量部に対して、カーボンブラックＦＥＦ（東海カーボン社製、商品名：シーストＳＯ）２０質量部、シリカ（トクヤマ社製  商品名：トクシールＧＵ）１５質量部、ステアリン酸（ニチユ社製、商品名：ビーズステアリン酸つばき）１．５質量部、老化防止剤（川口化学工業社製、商品名：アンテージＮＢＣ−Ｆ）５質量部、酸化亜鉛（堺化学工業社製、商品名：酸化亜鉛２種）６質量部、酸化マグネシウム（神島化学工業社製、商品名：スターマグＨ）８質量部、加硫促進剤（三新化学工業社製、商品名：サンセラーＤＭ−Ｇ）３質量部を配合して混練した未架橋ゴム組成物を、固形分濃度が３０質量％となるようにトルエンに溶解させたものを準備した。
【００８８】
また、表面ゴム用のゴム糊として、含浸ゴムの用のゴム糊と同様であるが、摩耗改質剤を更に含むゴム糊を準備した。摩耗改質剤は、シリコーンオイル（アクロス株式会社、商品名：α−コート）であり、その配合量は、クロロプレンゴム１００重量部に対して５０重量部である。摩耗改質剤について、表１では、この場合をＡと示している。
【００８９】
更に、ＲＦＬ水溶液、クロロプレンゴムを原料ゴムとした接着ゴム用のゴム糊を準備した。
【００９０】
布本体をＲＦＬ水溶液に浸漬した後に加熱し、次に、布本体を含浸ゴム用のゴム糊に浸漬した後に乾燥させた。続いて、布本体の歯付ベルト本体側表面に接着ゴム用のゴム糊を塗布した後に乾燥させた。続いて、布本体のプーリ接触側表面に、表面ゴム用のゴム糊を塗布した後に乾燥させた（コーティング）。以上により、補強布を調製した。
【００９１】
また、含浸ゴム用のゴムと同じ配合である（ただし、異なる配合であっても良い）クロロプレンゴムを原料ゴムとした歯付ベルト本体形成用の未架橋ゴムシート及びガラス繊維の心線を調製した。
【００９２】
以上の未架橋ゴムシート、心線、及び補強布を用いて上記実施形態と同様にして歯付ベルトを作製し、これを実施例１とした。
【００９３】
なお、実施例１の歯付ベルトは、ベルト周長が８４０ｍｍ、及びベルト厚さが４．８９ｍｍであり、歯部の歯形が円弧歯形、歯数が１０５、歯幅が１９ｍｍ、歯高さが２．８９ｍｍ、及び配設ピッチが８ｍｍであった。
【００９４】
―実施例２―
補強布１３の布本体として、目付量が５０ｇ／ｃｍ２である織布を用いた。この織布は、経糸の密度が５０本／５ｃｍ、緯糸の密度が３７．５本／５ｃｍであり、各糸の材質、太さ等は実施例１と同じである。
【００９５】
当該布本体を除く点、つまり、ゴムの材料、ベルトの製造方法等については、実施例１と同じである。
【００９６】
―実施例３―
補強布１３の布本体として、実施例２と同じ織布を用いた。また、表面ゴムの原料ゴムに含有させる摩耗改質剤として、ＰＴＦＥ粒子（ＡＧＣ社製、商品名：ルブリカントＬ１７３Ｊ、平均粒子径７μｍ）を用いた。表１にはＢと示している。摩耗改質剤の配合量は、クロロプレンゴム１００重量部に対して５０重量部である。
【００９７】
その他の点については、実施例１と同じである。
【００９８】
―実施例４―
補強布１３の布本体として、実施例２と同じ織布を用いた。また、表面ゴムの原料ゴムに含有させる摩耗改質剤として、超高分子量ポリエチレン粒子（三井化学社製、商品名：ミペロンＸＭ２２０、平均粒子径３５μｍ、重量平均分子量２００万）を用いた。表１にはＣと示している。摩耗改質剤の配合量は、クロロプレンゴム１００重量部に対して５０重量部である。
【００９９】
その他の点については、実施例１と同じである。
【０１００】
―実施例５―
補強布１３の布本体として、目付量が１０ｇ／ｃｍ２である織布を用いた。この織布は、経糸の太さ５０ｄｔｅｘ、緯糸の太さ１００ｄｔｅｘであり、経糸の密度が４０本／５ｃｍ、緯糸の密度が３０本／５ｃｍである。各糸の材質等は実施例１と同じである。また、表面ゴムの原料ゴムに含有させる摩耗改質剤として、実施例４と同じ超高分子量ポリエチレン粒子を用いた（配合量についても、実施例４と同じである）。
【０１０１】
その他の点については、実施例１と同じである。
【０１０２】
―実施例６―
本実施例では、摩耗改質剤を表面ゴム層（コーティング）のゴム糊に含ませるのに代えて、ベルト本体１１を構成するゴム組成物に含ませた。
【０１０３】
補強布１３の布本体として、実施例２と同じ織布を用いた。
【０１０４】
表面ゴム形成用に、摩耗改質剤を含まない未架橋ゴム組成物（他の配合は実施例１の含浸ゴム用のゴム糊と同じ）を準備した。
【０１０５】
更に、歯付ベルト本体形成用に、摩耗改質剤としてシリコーンオイルを含有する未架橋ゴム組成物（他の配合は実施例１の含浸ゴム用のゴム糊と同じ）を準備した。摩耗改質剤の配合量は、クロロプレンゴム１００重量部に対して５０重量部である。
【０１０６】
表面ゴムは、実施例１と同様にして布本体に対する接着ゴム用のゴム糊を塗布及び乾燥した後に、布本体のプーリ接触側表面に塗布し、乾燥させた。
【０１０７】
―実施例７―
本実施例では、補強布１３を用いない歯付ベルトを作成した。その他の点では実施例１と同じ未架橋ゴムシート、心線等を用いて実施形態と同様に歯付ベルト作成した。
【０１０８】
尚、歯付ベルトの加硫後に、実施例１と同じ摩耗改質剤（Ａ）を溶剤に分散させて、スプレーコーティングによって歯部の表面に塗布した。
―比較例１―
補強布の布本体として、目付量が２００ｇ／ｃｍ２である織布を用いた。この織布は、経糸の密度が２００本／５ｃｍ、緯糸の密度が１５０本／ｃｍであり、各糸の材質、太さ等は等実施例１と同じである。
【０１０９】
また、表面ゴム層形成用に、摩耗改質剤を含まないゴム糊（他の配合は実施例１と同じ）を用いた。
【０１１０】
その他の点については、実施例１と同じである。
【０１１１】
―比較例２―
補強布の布本体として、目付量が３５０ｇ／ｃｍ２であるの織布を用いた。この織布は、経糸の密度が３５０本／５ｃｍ、緯糸の密度が２６２．５本／ｃｍであり、各糸の材質、太さ等は実施例１と同じである。
【０１１２】
また、表面ゴム層形成用に、摩耗改質剤を含まないゴム糊（他の配合は実施例１と同じ）を用いた。
【０１１３】
その他の点については、実施例１と同じである。
【０１１４】
―比較例３―
補強布の布本体として、比較例１と同じ織布を用いた。この織布は２００ｇ／ｃｍ２である。
【０１１５】
また、表面ゴム層形成用に、摩耗改質剤としてシリコーンオイルを含む実施例１と同じゴム糊を用いた。
【０１１６】
その他の点については、実施例１と同じである。
【０１１７】
―比較例４―
補強布１３の布本体として、実施例１と同じ織布を用いた。
【０１１８】
また、表面ゴム層形成用に、摩耗改質剤を含まないゴム糊（他の配合は実施例１と同じ）を用いた。
【０１１９】
その他の点については、実施例１と同じである。
【０１２０】
＜耐摩耗性試験＞
図３に示すレイアウトのベルト走行試験機３０を用いて、実施例１〜７及び比較例１〜４の各歯付ベルトの補布の炭素鋼（Ｓ４５Ｃ）製プーリに対する耐摩耗性を評価する試験を行った。
【０１２１】
はじめに、各ベルトの重量を計測した。
【０１２２】
ベルト走行試験機３０は、図３に示すように、大径の従動歯付プーリ３１（歯数４２）と、その側方（図では右側）に設けられた小径の駆動歯付プーリ（歯数２１）と、ベルト背面を押圧するための平プーリであるアイドラプーリ３３とを備える。このようなベルト走行試験機３０に、従動歯付プーリ３１から駆動歯付プーリ３２に向かって水平になるようにベルトを巻き掛けた。従動歯付プーリ３１に２９．４Ｎの負荷トルクを与えると共に、２１６Ｎのベルト張力が加わるように駆動歯付プーリ３２にデッドウェイトを加え、雰囲気温度１００℃において駆動歯付プーリ３２を回転（時計回りに６０００ｒｐｍ）させてベルトを走行させた。
【０１２３】
３００時間の走行の後、各歯付ベルトの重量を計測した。更に、走行前後の歯付ベルトの質量差を摩耗量として算出した。表１には、比較例１の場合を１００として換算した値を各ベルトについて示している。
【０１２４】
＜耐久寿命試験＞
前記の耐摩耗性を評価する試験と同じベルト走行試験機及び条件により、実施例１〜７及び比較例１〜４の各歯付ベルトを走行させて、歯欠が発生するまでの時間を歯欠耐久寿命として測定した。表１には、比較例１の場合を１００として換算した値を各ベルトについて示している。
【０１２５】
＜摩擦係数の測定＞
図４に示す摩擦係数測定装置４０を用い、実施例１〜７及び比較例１〜４の各歯付ベルトについて、ベルト歯先と一般にプーリの材料として使用される炭素鋼（Ｓ４５Ｃ）との間の摩擦係数を求める試験を行った。
【０１２６】
まず、歯付ベルトの一部を切り出した試験片４１をベルト歯が下を向くようにして試験片取付具４２に接着固定した。次に、試験片４１のベルト歯先を炭素鋼（Ｓ４５Ｃ）製の摺動板４３に接触させると共に、試験片取付具４２の上に分銅４４を載せてベルト歯先を摺動板４３に圧接させた。
【０１２７】
続いて、摺動板４３を矢印の向きに移動させることによりベルト歯先に摺動板４３の表面を摺動させ、試験片取付具４２に繋がったロードセル４５により抵抗荷重を検知した。この抵抗荷重を分銅４４の質量で除すことにより摩擦係数を算出した。
【０１２８】
＜騒音試験＞
図５に示すレイアウトのベルト走行試験機５０を用いて、実施例１〜７及び比較例１〜４の各歯付ベルトについて、ベルト走行時の騒音を評価する試験を行った。
【０１２９】
まず、駆動プーリ５１（歯数２４）と、従動プーリ５２（歯数２４）とからなるベルト走行試験機５０に歯付ベルトを巻き掛け、従動プーリ５２に後方向きに荷重をかけて歯付ベルトに一定の張力が負荷されるようにした。
【０１３０】
次に、駆動プーリ５１の回転数を３００〜５０００ｒｐｍの範囲で変量して歯付ベルトを走行させ、駆動プーリ５１とベルトとの噛み合い始め位置から１０ｃｍ離れた位置に配置された集音マイク５３により騒音の音圧を測定する。
【０１３１】
測定結果を表１に単位ｄｂ（デシベル）にて示している。
【０１３２】
＜試験評価結果＞
表１に、各試験の結果を示す。
【０１３３】
実施例１〜６を比較例１と比較すると、いずれも耐久寿命（歯欠耐久寿命）は二倍以上高く、耐摩耗性及び音性能に優れ、摩擦係数が小さい。
【０１３４】
補強布の目付量が同じであり、摩耗改質剤の有無が相違点である実施例１及び比較例４を比較すると、耐久寿命の点では比較例４の方が若干優れている。しかし、耐摩耗性、摩擦係数及び音性能については実施例１の方が明瞭に優れており、摩耗改質剤によってこれらの点が改善されたものと考えられる。
【０１３５】
実施例１に対して、補強布の目付量が半分である実施例２は、耐久寿命については大きく優れ、他の点では同等である。つまり、補強布の目付量を少なくしても、性能は維持されるにとどまらず、むしろ向上している。
【０１３６】
実施例３及び４は、実施例２とは摩耗改質剤が異なる例であるが、性能は概ね同等である。つまり、本開示の効果は発揮するために、様々な摩耗改質剤が利用可能である。
【０１３７】
実施例５は、実施例４と同じ摩耗改質剤を用い、補強布の目付量を０．２倍に減らした例である。実施例５は、実施例４と比較すると摩擦係数は大きいが、耐久寿命については大きく上回っており、耐摩耗性及び音性能については同等である。つまり、補強布の目付量は、従来技術に比べて大幅に小さくすることができ、従来の常識ではる。
【０１３８】
実施例６は、摩耗改質剤をベルト本体に含ませた例であり、摩耗改質剤が表面ゴム層に含まれる実施例１と比較すると、概ね同等の結果となっている。
【０１３９】
ただし、摩耗改質剤をベルト本体に含ませる場合と、表面ゴム含ませる場合とを比較すると、歯の表面における摩耗改質剤の量を同程度にするために必要な摩耗改質剤の量は、表面ゴムに摩耗改質剤を含ませる場合の方が少なくなる。従って、表面ゴムに摩耗改質剤を含ませる方が低コスト化の点で有利である。
【０１４０】
実施例７は、補強布を用いず、摩耗改質剤をベルト表面に塗布した例である。この場合、耐久寿命については、補強布を用いる実施例１〜６に比べて若干劣る。しかしながら、耐摩耗性、摩擦係数、音性能については遜色の無い性能である。
【０１４１】
尚、摩耗改質剤を用いても、比較例３のように補強布の目付量が多い（実施例１の二倍）場合、摩耗改質剤が未使用の比較例１に比べて性能の改善は小さい。つまり、補強布を用いる場合、従来よりも補強布の目付量を減らすのが望ましい構成である。
【０１４２】
また、比較例２のように、摩耗改質剤を用いず、補強布の目付量を更に大きくすると、耐摩耗性及び摩擦係数については大きく改善し、音性能についても優れているが、耐久寿命については大幅に劣化する。
【０１４３】
以上の通り、摩耗改質剤を用いると共に、補強布を用いないか、又は、補強布の目付量を従来よりも顕著に小さい値とすることにより、耐摩耗性、摩擦係数、音性能及び耐久寿命についてバランス良く向上させることができる。低コスト化と摩擦係数等の性能を考慮すると、１０g/m２以上で且つ２００g/m２以下が望ましく、より望ましいのは４０g/m２以上で且つ８０g/m２以下である。
【産業上の利用可能性】
【０１４４】
本開示の歯付ベルトは、耐摩耗性、摩擦係数、音性能及び耐久寿命がバランス良く優れているので、自動車のＯＨＣ駆動用途、射出成形機用途等の一般産業用途等に用いる伝動ベルトとして有用である。
【符号の説明】
【０１４５】
１０      歯付ベルト
１１      ベルト本体
１１      歯付ベルト本体
１１ａ    歯ゴム部
１１ｂ    背ゴム部
１２      心線
１３      補強布
１４      布本体
１６      含浸ゴム層
１９      突出部
３０      ベルト走行試験機
３１      従動歯付プーリ
３２      駆動歯付プーリ
３３      アイドラプーリ
４０      摩擦係数測定装置
４１      試験片
４２      試験片取付具
４３      摺動板
４４      分銅
４５      ロードセル
５０      ベルト走行試験機
５１      駆動プーリ
５２      従動プーリ
５３      集音マイク
【図１】
2014167312.tif 000004
【図２】
2014167312.tif 000005
【図３】
2014167312.tif 000006
【図４】
2014167312.tif 000007
【図５】
2014167312.tif 000008